【手続補正書】
【提出日】平成23年4月19日(2011.4.19)
【手続補正１】
【補正対象書類名】特許請求の範囲
【補正対象項目名】全文
【補正方法】変更
【補正の内容】
【特許請求の範囲】
【請求項１】
Ａ）水非含有および界面活性剤非含有を基準にして、成分（ａ）および（ｂ）：
（ａ）スチレン；アルキルが炭素数１〜約１８の直鎖、環状又は分岐鎖炭化水素であるアルキル置換スチレン；および、アルキルが炭素数約６〜約１８の直鎖、環状又は分岐鎖炭化水素であるアルキル（メタ）アクリレートからなる群から選択される１つ以上のモノマー、約４０〜約９５重量％、および
（ｂ）塩化ビニリデン、塩化ビニル、およびこれらの組み合わせからなる群から選択される１つ以上のモノマー、約５〜約６０重量％、
を含む、第１の重合によって調製されたコア組成物、並びに
Ｂ）水非含有および界面活性剤非含有を基準にして、成分（ｃ）および（ｄ）：
（ｃ）式（Ｉ）、（ＩＩ）又は（ＩＩＩ）：
（Ｉ）Ｒf1（ＣＨ2）mＺ−Ｃ（Ｏ）−Ｃ（Ｒ1）＝ＣＨ2
（ＩＩ）Ｒf2（ＣＨ2ＣＦ2）q（ＣＨ2ＣＨ2）rＺ−Ｃ（Ｏ）−Ｃ（Ｒ1）＝ＣＨ2
（ＩＩＩ）Ｒf3Ｏ（ＣＦ2ＣＦ2）q（ＣＨ2ＣＨ2）rＺ−Ｃ（Ｏ）−Ｃ（Ｒ1）＝ＣＨ2
（式中、
ｍは１〜約６の整数であり、
ｑおよびｒはそれぞれ独立して１〜約３の整数であり、
Ｒ1は水素、Ｃｌ、Ｆ又はＣＨ3であり、
Ｚは−Ｏ−、−ＮＨ−又は−Ｓ−であり、
Ｒf1は炭素数４又は６の直鎖又は分岐鎖パーフルオロアルキル基であり、
Ｒf2は炭素数約４〜約６の直鎖又は分岐鎖パーフルオロアルキル基であり、
Ｒf3は、任意に１個、２個又は３個のエーテル酸素原子によって中断された炭素数約２〜約７の直鎖又は分岐鎖パーフルオロアルキル基である）
の１つ以上のフッ素化モノマー、約５０〜約８５重量％、および
（ｄ）スチレン；アルキルが炭素数１〜１８の直鎖、環状又は分岐鎖炭化水素であるアルキル置換スチレン；および、アルキルが炭素数６〜１８の直鎖、環状又は分岐鎖炭化水素であるアルキル（メタ）アクリレートからなる群から選択されるモノマー、約１５〜約５０重量％、
を含む、前記コア組成物の存在下で第２の重合によって調製されたシェル組成物、
を含む撥水撥油性コアシェルエマルションポリマーであって、
但し、ｉ）前記コア組成物が前記ポリマーの約２０〜約７５重量％を構成し、ｉｉ）Ｒf1又はＲf2の炭素数が４であるとき、Ｒ1はＣＨ3であり、ｉｉｉ）Ｒf3の炭素数が２又は３であるとき、Ｒ1はＣＨ3である、
エマルションポリマー。
【請求項２】
繊維基材の表面に請求項１に記載のコアシェルエマルションポリマーを塗布する工程を含む、撥油性および撥水性を付与するための繊維基材の処理方法。
【請求項３】
表面に請求項１に記載のエマルションポリマーが塗布された繊維基材。
【手続補正２】
【補正対象書類名】明細書
【補正対象項目名】０１４０
【補正方法】変更
【補正の内容】
【０１４０】
結果から、実施例６〜１１のエマルションは全て、ポリエステル布帛で、良好な撥水性と良好〜優れた撥油性を示し、はじく性質の耐久性があることが分かった。
以下に、本発明の好ましい態様を示す。
［１］  Ａ）水非含有および界面活性剤非含有を基準にして、成分（ａ）および（ｂ）：
（ａ）スチレン；アルキルが炭素数１〜約１８の直鎖、環状又は分岐鎖炭化水素であるアルキル置換スチレン；および、アルキルが炭素数約６〜約１８の直鎖、環状又は分岐鎖炭化水素であるアルキル（メタ）アクリレートからなる群から選択される１つ以上のモノマー、約４０〜約９５重量％、および
（ｂ）塩化ビニリデン、塩化ビニル、およびこれらの組み合わせからなる群から選択される１つ以上のモノマー、約５〜約６０重量％、
を含む、第１の重合によって調製されたコア組成物、並びに
Ｂ）水非含有および界面活性剤非含有を基準にして、成分（ｃ）および（ｄ）：
（ｃ）式（Ｉ）、（ＩＩ）又は（ＩＩＩ）：
（Ｉ）Ｒf1（ＣＨ2）mＺ−Ｃ（Ｏ）−Ｃ（Ｒ1）＝ＣＨ2
（ＩＩ）Ｒf2（ＣＨ2ＣＦ2）q（ＣＨ2ＣＨ2）rＺ−Ｃ（Ｏ）−Ｃ（Ｒ1）＝ＣＨ2
（ＩＩＩ）Ｒf3Ｏ（ＣＦ2ＣＦ2）q（ＣＨ2ＣＨ2）rＺ−Ｃ（Ｏ）−Ｃ（Ｒ1）＝ＣＨ2
（式中、
ｍは１〜約６の整数であり、
ｑおよびｒはそれぞれ独立して１〜約３の整数であり、
Ｒ1は水素、Ｃｌ、Ｆ又はＣＨ3であり、
Ｚは−Ｏ−、−ＮＨ−又は−Ｓ−であり、
Ｒf1は炭素数４又は６の直鎖又は分岐鎖パーフルオロアルキル基であり、
Ｒf2は炭素数約４〜約６の直鎖又は分岐鎖パーフルオロアルキル基であり、
Ｒf3は、任意に１個、２個又は３個のエーテル酸素原子によって中断された炭素数約２〜約７の直鎖又は分岐鎖パーフルオロアルキル基である）
の１つ以上のフッ素化モノマー、約５０〜約８５重量％、および
（ｄ）スチレン；アルキルが炭素数１〜１８の直鎖、環状又は分岐鎖炭化水素であるアルキル置換スチレン；および、アルキルが炭素数６〜１８の直鎖、環状又は分岐鎖炭化水素であるアルキル（メタ）アクリレートからなる群から選択されるモノマー、約１５〜約５０重量％、
を含む、前記コア組成物の存在下で第２の重合によって調製されたシェル組成物、
を含む撥水撥油性コアシェルエマルションポリマーであって、
但し、ｉ）前記コア組成物が前記ポリマーの約２０〜約７５重量％を構成し、ｉｉ）Ｒf1又はＲf2の炭素数が４であるとき、Ｒ1はＣＨ3であり、ｉｉｉ）Ｒf3の炭素数が２又は３であるとき、Ｒ1はＣＨ3である、
エマルションポリマー。
［２］  前記コア組成物が、成分（ｅ）： 
（ｅ）２−および４−クロロメチルスチレン、酢酸ビニル、Ｎ−メチロールメタクリルアミド、Ｎ−メチロールアクリルアミド、および、次式：
Ｒ2−（ＯＣＨ2ＣＨ2）a−Ｏ−Ｃ（Ｏ）−Ｃ（Ｒ）＝ＣＨ2
（式中、ａは１〜約１０であり、ＲはＨ又は−ＣＨ3であり、Ｒ2は水素、Ｃ1〜Ｃ4アルキル、又は−Ｃ（Ｏ）−Ｃ（Ｒ）＝ＣＨ2である）
のモノマーからなる群から選択される１つ以上のモノマー、約０．５〜約１０重量％、
を更に含む、［１］に記載のエマルションポリマー。
［３］  成分（ｃ）が、
１）式（Ｉ）（Ｚが−Ｏ−であり、ｍが２であり、Ｒ1がＣＨ3であり、Ｒf1の炭素数が６である）のフッ素化モノマー、
２）式（Ｉ）（式中、Ｚが−Ｏ−であり、ｍが２であり、Ｒ1がＣＨ3であり、Ｒf1の炭素数が４および６である）のフッ素化モノマーの混合物、
３）式（ＩＩ）（式中、Ｚが−Ｏ−であり、ｑが１又は２であり、ｒが１であり、Ｒ1がＣＨ3であり、Ｒf2の炭素数が６である）の１つ以上のフッ素化モノマー、又は
４）式（ＩＩＩ）（式中、Ｚが−Ｏ−であり、ｑが１であり、ｒが１であり、Ｒ1がＣＨ3であり、Ｒf3の炭素数が３である）のフッ素化モノマー、
である、［１］に記載のエマルションポリマー。
［４］  成分（ａ）が、ステアリル（メタ）アクリレート、２−エチルヘキシル（メタ）アクリレート、ヘキシル（メタ）アクリレート、シクロへキシル（メタ）アクリレート、ラウリル（メタ）アクリレート、トリデシル（メタ）アクリレート、又はこれらの混合物である、［１］に記載のエマルションポリマー。
［５］  成分（ｂ）が、塩化ビニリデンを約１０〜約４５重量％含む、［１］に記載のエマルションポリマー。
［６］  成分（ｄ）が、ステアリル（メタ）アクリレート、２−エチルヘキシル（メタ）アクリレート、ヘキシル（メタ）アクリレート、シクロへキシル（メタ）アクリレート、ラウリル（メタ）アクリレート、トリデシル（メタ）アクリレート、又はこれらの混合物からなる群から選択されるアルキル（メタ）アクリレートである、［１］に記載のエマルションポリマー。
［７］  界面活性剤、ｐＨ調整剤、架橋剤、湿潤剤、ブロックイソシアネート、ワックス増量剤、および炭化水素増量剤からなる群から選択される１つ以上の材料を更に含む、［１］に記載のエマルションポリマー。
［８］  繊維基材の表面に［１］又は［２］に記載のコアシェルエマルションポリマーを塗布する工程を含む、撥油性および撥水性を付与するための繊維基材の処理方法。
［９］  前記コアシェルエマルションポリマーが、界面活性剤、ｐＨ調整剤、架橋剤、湿潤剤、ブロックイソシアネート、ワックス増量剤、および炭化水素増量剤の１つ以上の存在下で塗布される、［８］に記載の方法。
［１０］  表面に［１］、［２］又は［７］に記載のエマルションポリマーが塗布された繊維基材。